(57)【要約】【課題】  長距離のポンプ圧送性に優れると共に空隙周囲への漏れが少なく、優れた充填性を有するセメント系間隙充填材を提供する。【手段】  異なる二種のグラウトを注入時に混合して使用する間隙充填材であって、混合前のグラウトが何れも自硬性を有する高流動性の水硬性ペーストまたはモルタルからなり、混合後のペーストまたはモルタルが高粘性に変質することを特徴とする水硬性間隙充填材であって、例えば、一方のグラウトＡがナフタレンスルホン酸系減水剤を含有するセメントペーストまたはセメントモルタルであり、他方のグラウトＢが高分子化合物を含有するセメントペーストまたはセメントモルタルであり、混合前の引抜きフロー値が１９０mm以上、混合後のフロー値が１００〜１８０mmであって、混合後のペーストまたはモルタルの粘度が剪断強さで４×１０-4Ｎ/mm2以上である水硬性間隙充填材。【選択図】  なし【特許請求の範囲】
【請求項１】
異なる二種のグラウトを注入時に混合して使用する間隙充填材であって、混合前のグラウトが何れも自硬性を有する高流動性の水硬性ペーストまたはモルタルからなり、混合後のペーストまたはモルタルが高粘性に変質することを特徴とする水硬性間隙充填材。
【請求項２】
混合前のペーストまたはモルタルの引抜きフロー値が１９０mm以上であり、混合後のペーストまたはモルタルのフロー値が１００〜１８０mmである請求項１の水硬性間隙充填材。
【請求項３】
混合前のペーストまたはモルタルの引抜きフロー値が２４０mm以上であり、混合後のペーストまたはモルタルの引抜きフロー値が１００〜１５０mmである請求項１の水硬性間隙充填材。
【請求項４】
混合後のペーストまたはモルタルの粘度が剪断強さで４×１０-4Ｎ/mm2以上である請求項１〜３の何れかに記載する水硬性間隙充填材。
【請求項５】
グラウトＡがナフタレンスルホン酸系減水剤を含有するセメントペーストまたはセメントモルタルであり、グラウトＢが高分子化合物を含有するセメントペーストまたはセメントモルタルである請求項１〜４の何れかに記載する水硬性間隙充填材。
【請求項６】
グラウトＡが、ナフタレンスルホン酸系減水剤と共に、ギ酸塩、亜硝酸塩、硫酸ナトリウム、または硫酸カリウムの１種または２種以上を含有するセメントペーストまたはセメントモルタルである請求項５の水硬性間隙充填材。
【請求項７】
グラウトＢが、高分子化合物と共に、メラミン系減水剤および／またはポリカルボン酸系減水剤を含有するセメントペーストまたはセメントモルタルである請求項５の水硬性間隙充填材。
【請求項８】
グラウトＡがナフタレンスルホン酸系減水剤と共に硫酸ナトリウムおよび／または硫酸カリウムを含有するセメントペーストまたはセメントモルタルであり、グラウトＢが高分子化合物と共にポリカルボン酸系減水剤を含有するセメントペーストまたはセメントモルタルである請求項５の水硬性間隙充填材。
【請求項９】
グラウトＢに含まれる高分子化合物がセルロース誘導体、またはポリビニールアルコール等の水溶性ポリマー、あるいはポリマー樹脂である請求項５〜８の何れかに記載する水硬性間隙充填材。
【請求項１０】
グラウトＡとグラウトＢの量比（Ａ／Ｂ）が０.８〜１.３である請求項１〜９の何れかに記載する水硬性間隙充填材。
【発明の詳細な説明】
【技術分野】
【０００１】
本発明は、トンネル工事等で用いられる裏込め材、あるいはその他の注入充填材として好適であり、長距離のポンプ圧送性に優れると共に空隙周囲への漏れが少なく、優れた充填性を有する水硬性間隙充填材に関する。
【背景技術】
【０００２】
トンネル工事、下水道や農水路の管渠などの各種施工において、構造物と地盤との間に裏込め材を注入して空隙を充填することが行われる。この裏込め材は、注入時の高流動性と充填時の良好な可塑性とを有することが求められる。そこで、従来、セメントモルタルにベントナイト等の膨潤性材料（粘土鉱物）を添加して粘性を高め、可塑性を有するようにしたグラウトが用いられている。さらに、早期強度が要求される場合には、セメント、粘土鉱物、水を混合したＡ液（モルタル液）と、水ガラスをＢ液（急結剤液）とを用い、注入直前に混合して使用する２液混合型のグラウトが用いられている。
【０００３】
例えば、粘土鉱物に代えてケイ酸カルシウム水和物を使用することによってＡＢ両液を混合したときのゲル強度を高めると共にゲル化時間を短縮した注入材が知られている（特開平１０−１０１３９３号公報）。また、Ａ液にデンプン分解生成物とグルコン酸を併用することによって、流動性を長時間維持し、かつＢ液と混合したときのゲル化時間の遅延を抑制した注入材が知られている（特開２００２−１６０９５５号公報）。
【０００４】
また、セメントと粘土鉱物を予め混合すると、セメントから生じたカルシウムイオン等と粘土鉱物との交換反応によって粘土鉱物の膨潤性が低下し、十分な粘性が得られないと云う問題を避けるために、粘土鉱物を除いた材料を予め混合してモルタルを調製し、これを施工現場に輸送し、注入直前に粘土の泥水と混合して使用する方法も知られている（特開２００２−１４７１７９号公報）。また、流動性を向上させる混和割として、ポリカルボン酸系の高性能ＡＥ減水剤が知られており、この混和剤は硫酸塩による減水効果低下することが知られている（非特許文献１）。
【特許文献１】特開平１０−１０１３９３号公報
【特許文献２】特開２００２−１６０９５５号公報
【特許文献３】特開２００２−１４７１７９号公報
【非特許文献１】「コンクリートにおけるセメントと有機混和剤との組合せによる相性問題」羽原俊祐・山田一夫、生コンクリートVo1.17，No.5，May.1998
【発明の開示】
【発明が解決しようとする課題】
【０００５】
従来のグラウトは、注入時の長距離圧送に必要な高流動性、および充填箇所での十分な可塑性ないし充填性の両方の性質を十分に満足するものがない。具体的には、例えば、微細な間隙に注入するには高流動性のグラウトが良く、これはポンプ圧送にも適するが、グラウトが空隙周囲に漏れて効率の良い施工が出来ないなどの問題がある。一方、グラウトを漏らさずに充填するためには高粘性のペーストやモルタルからなるグラウトを用いるにのが良いが、高粘性のグラウトはポンプ圧送時の抵抗が大きいために長距離圧送できないと云う問題がある。
【０００６】
そこで、流動性の良好なペーストやモルタルに急硬剤（可塑剤）を添加して注入する方法が知られているが、ペーストやモルタルが均一な性状になり難く、ポンプ圧送時に脈動や閉塞を生じ、また充填後の強度等に問題が起きやすい。さらに、モルタル・コンクリートの流動性を向上させるために使用されるポリカルボン酸系の高性能ＡＥ減水剤の調整として硫酸塩が使用されるが、グラウトを充填する直前に添加するときに、この硫酸塩が粉末状では均一に混合できず、水溶液では水セメント比が高くなるため充填後の強度低下を起す問題がある。
【課題を解決するための手段】
【０００７】
本発明は、間隙に注入されるグラウトについて従来の上記問題を解決したものであり、長距離のポンプ圧送性に優れると共に空隙周囲への漏れが少なく、優れた充填性を有する水硬性間隙充填材を提供する。
【０００８】
本発明によれば、以下の構成からなる水硬性間隙充填材が提供される。
（１）異なる二種のグラウトを注入時に混合して使用する間隙充填材であって、混合前のグラウトが何れも自硬性を有する高流動性の水硬性ペーストまたはモルタルからなり、混合後のペーストまたはモルタルが高粘性に変質することを特徴とする水硬性間隙充填材。
（２）混合前のペーストまたはモルタルの引抜きフロー値が１９０mm以上であり、混合後のペーストまたはモルタルのフロー値が１００〜１８０mmである請求項１の水硬性間隙充填材。
（３）混合前のペーストまたはモルタルの引抜きフロー値が２４０mm以上であり、混合後のペーストまたはモルタルの引抜きフロー値が１００〜１５０mmである上記(1)の水硬性間隙充填材。
（４）混合後のペーストまたはモルタルの粘度が剪断強さで４×１０-4Ｎ/mm2以上である上記(1)〜(3)の何れかに記載する水硬性間隙充填材。
（５）グラウトＡがナフタレンスルホン酸系減水剤を含有するセメントペーストまたはセメントモルタルであり、グラウトＢが高分子化合物を含有するセメントペーストまたはセメントモルタルである上記(1)〜(4)の何れかに記載する水硬性間隙充填材。
（６）グラウトＡが、ナフタレンスルホン酸系減水剤と共に、ギ酸塩、亜硝酸塩、硫酸ナトリウム、または硫酸カリウムの１種または２種以上を含有するセメントペーストまたはセメントモルタルである上記(5)の水硬性間隙充填材。
（７）グラウトＢが、高分子化合物と共に、メラミン系減水剤および／またはポリカルボン酸系減水剤を含有するセメントペーストまたはセメントモルタルである上記(5)の水硬性間隙充填材。
（８）グラウトＡがナフタレンスルホン酸系減水剤と共に硫酸ナトリウムおよび／または硫酸カリウムを含有するセメントペーストまたはセメントモルタルであり、グラウトＢが高分子化合物と共にポリカルボン酸系減水剤を含有するセメントペーストまたはセメントモルタルである上記(5)の水硬性間隙充填材。
（９）グラウトＢに含まれる高分子化合物がセルロース誘導体、またはポリビニールアルコール等の水溶性ポリマー、あるいはポリマー樹脂である上記(5)〜(8)の何れかに記載する水硬性間隙充填材。
（１０）グラウトＡとグラウトＢの量比（Ａ／Ｂ）が０.８〜１.３である上記(1)〜(9)の何れかに記載する水硬性間隙充填材。
【０００９】
〔具体的な説明〕
以下、本発明を具体的に説明する。なお、フロー値について、振動を与えずに測定したものを引抜きフロー値と云い、振動を与えて測定したものを単にフロー値と云う。また、減水剤およびＡＥ減水剤および高性能ＡＥ減水剤を総称して単に減水剤と云う。
本発明の充填材は、異なる二種のグラウトを注入時に混合して使用する間隙充填材であって、混合前のグラウトが何れも自硬性を有する高流動性の水硬性ペーストまたはモルタルからなり、混合後のペーストまたはモルタルが高粘性に変質することを特徴とする水硬性間隙充填材である。
【００１０】
具体的には、本発明の充填材は、例えば、混合前のグラウトＡとグラウトＢのペーストまたはモルタルの引抜きフロー値が何れも１９０mm以上の高流動性グラウトＡ、Ｂからなるものである。すなわち、混合前のグラウトＡ、Ｂは何れも、フロー試験において振動を与えずに測定した引抜きフロー値が１９０mm以上、例えば１９０〜２７０mmの高流動性グラウトである。注入箇所までこの高流動性を維持してポンプ圧送するので長距離圧送が可能である。
【００１１】
本発明の充填材は、注入箇所の近傍でグラウトＡ、Ｂを混合し、グラウトＡ、Ｂを反応させてペーストまたはモルタルの粘性を高めて注入するので、従来のような急結剤を使用しない。このため可使時間が得やすく、施工が容易である。
【００１２】
混合されたグラウトＡとグラウトＢは、注入箇所まで上記高流動性の状態で圧送し、充填箇所の近傍で混合して注入する。グラウトＡとグラウトＢの混合によってペーストまたはモルタルの粘性が高くなり、これに伴ってモルタルのフロー値が低下する。具体的には、本発明の充填材は、グラウトＡとグラウトＢとが混合したペーストないしモルタルの粘性が剪断強さで４×１０-4Ｎ／mm2以上程度であり、混合後のフロー値が１００〜１８０mm程度、あるいは混合後の引抜きフロー値が１００〜１５０mmである。このように、本発明の充填材は注入箇所において粘性の高いペーストやモルタルになるので、注入空隙の周囲に漏れることがなく、効率よく充填作業を行うことができる。
【００１３】
さらに、本発明の充填材を形成するグラウトＡとグラウトＢは何れも自硬性を有するものを用いる。具体的には、例えば、グラウトＡとグラウトＢは何れも自硬性を有するセメントペーストまたはセメントモルタルなどのセメント系グラウトである。二種類のグラウトＡ、Ｂが何れも自硬性を有するので、混合が不十分な場合でも必要な強度を確保することができる。
【００１４】
セメント系グラウトの主成分であるセメントは、普通ボルトランドセメント、早強ボルトランドセメント、超早強ボルトランドセメント、中庸熱セメント、低熱セメント、耐硫酸塩セメント、高炉セメント、シリカセメント、フライアツシュセメント、アルミナセメント、エコセメントなど広く使用することができる。
【００１５】
上記グラウトＡ、Ｂは、セメント以外の水硬性成分として、高炉スラグ、転炉スラグ、脱リンスラグ、脱ケイスラグ、脱硫スラグなどの粉末を含有することができる。
【００１６】
本発明の充填材に用いる二種の異なったグラウトＡ、Ｂは、混合後にペーストまたはモルタルの粘性が高くなる成分として、例えば、一方のグラウトＡがナフタレンスルホン酸系減水剤を含有し、他方のグラウトＢが高分子化合物を含有する。高分子化合物としては、水溶性高分子化合物または非水溶性高分子化合物の何れも用いることができる。例えば、水溶性高分子および／またはポリマー樹脂が好ましい。ナフタレンスルホン酸系減水剤と水溶性高分子および／またはポリマー樹脂が混合すると互いに反応して凝集を引き起こし、これによってモルタルの粘性が高くなる。
【００１７】
グラウトＡに含まれるナフタレンスルホン酸系減水剤は、グラウトＡの結合材（セメントおよび／または水硬性組成物）１００重量部に対して固形分換算で０.０８〜４重量部が適当である。この含有量が０.０８重量部未満ではグラウトの流動性が得られず、４重量部を超えるとグラウトＡ、Ｂを混合した後のモルタルの硬化時間が遅くなるので好ましくない。
【００１８】
グラウトＡはナフタレンスルホン酸系減水剤と共にギ酸塩を含有するものを用いることができる。グラウトＡに含まれるギ酸塩は、例えば、ギ酸アルカリ金属塩（Ｋ、Ｎａ等）、ギ酸アルカリ土類金属塩（Ｃａ、Ｍｇ等）である。ギ酸塩の含有量は、好ましくは、グラウトＡの結合材１００重量部に対して固形分換算で０.０５〜２重量部が適当である。この含有量が０.０５重量部未満では、グラウトＡ、Ｂを混合した後に高粘性が得られず、一方、２重量部を超えるとモルタルの可使時間が短くなるので好ましくない。
【００１９】
また、グラウトＡはナフタレンスルホン酸系減水剤と共に、ギ酸塩に代えて／またはギ酸塩と共に、亜硝酸塩を含有するものを用いることができる。グラウトＡに含まれる亜硝酸塩は、例えば、亜硝酸アルカリ金属塩（Ｌｉ、Ｋ、Ｎａ等）、亜硝酸アルカリ土類金属塩（Ｃａ、Ｍｇ等）である。この亜硝酸塩の含有量は、好ましくは、グラウトＡの結合材１００重量部に対して固形分換算で０.０５〜１０重量部が適当である。この含有量が０.０５重量部未満では、グラウトＡ、Ｂを混合した後に高粘性が得られず、１０重量部を超えるとモルタルの可使時間が短くなるので好ましくない。
【００２０】
さらに、グラウトＡは、ナフタレンスルホン酸系減水剤と共に、硫酸ナトリウムおよび／または硫酸カリウムを含有するものを用いることができる。グラウトＡに含まれる硫酸ナトリウムまたは硫酸カリウムの含有量は、グラウトＡの結合材１００重量部に対して固形分換算で０.８〜８重量部が適当である。この含有量が０.８重量部未満ではグラウトＡ、Ｂを混合したときのモルタルが十分な粘性を得ることができず、また８重量部を超えるとグラウトＡ、Ｂを混合したモルタルが硬化不良を起すため好ましくない。
【００２１】
グラウトＢに含まれる水溶性高分子化合物は、例えば、セルロース誘導体、ポリビニールアルコール等の水溶性ポリマーなどである。この水溶性高分子化合物の含有量は、好ましくは、グラウトＢの結合材１００重量部に対して固形分換算で０.０５〜２重量部が適当である。この含有量が０.０５重量部未満ではグラウトＡ、Ｂを混合した後に高粘性が得られず、一方、２重量部を超えるとモルタルの流動性が低下するので好ましくない。
【００２２】
また、グラウトＢに含まれるポリマー樹脂は、例えば、天然ゴム、スチレン・ブタジエン共重合体、クロロブレンゴム、アクリロニトリル・ブタジエン共重合体およびメチルメタクリレート・ブタジエン共重合体などのゴムラテックス、ポリプロピレン、ポリクロロビレン、ポリ酢酸ビニル、ポリアクリル酸エステル、ステレン・アクリル共重合体、酢酸ビニル・アクリル共重合体、エチレン・酢酸ビニル共重合体、エチレン・酢酸ビニル・塩化ビニル共重合体、酢酸ビニルビニルバーサテート共重合体、不飽和ポリエステル樹脂、ポリウレタン樹脂、アルキド樹脂およびエポキシ樹脂等の合成樹脂等である。これらの形態は混和用ポリマーディスバージョンまたは再乳化粉末樹脂の何れでもよい。このポリマー樹脂の含有量は、好ましくは、グラウトＢの結合材１００重量部に対して固形分換算で０.５〜１０重量部が適当である。この含有量が０.５重量部未満ではグラウトＡ、Ｂを混合した後に高粘性が得られず、一方、１０重量部を超えると硬化体の強度が低下するので好ましくない。
【００２３】
一方、グラウトＢは高分子化合物と共にメラミン系減水剤および／またはポリカルボン酸系減水剤を含有するものを用いることができる。グラウトＢに含まれるメラミン系減水剤の含有量は、好ましくは、グラウトＢの結合材１００重量部に対して固形分換算で０.０５〜２重量部が適当である。この量が０.０５重量部未満ではモルタルの流動性が得られない。一方、この量が２重量部を超えるとグラウトＡ、Ｂを混合した後のモルタルがダレて間隙内に高充填されず、また硬化体の強度が低下するので好ましくない。
【００２４】
グラウトＢに含まれるポリカルポン酸系減水剤の含有量は、好ましくは、グラウトＢの結合材１００重量部に対して固形分換算で０.０５〜１重量部が適当である。この量が０.０５重量部未満ではモルタルの流動性が得られない。一方、この量が１重量部を超えるとグラウトＡ、Ｂを混合した後のモルタルがダレて間隙内に高充填されず、また硬化体の強度が低下するので好ましくない。
【００２５】
グラウトＡ、Ｂにそれぞれ上記添加剤を含有することによって混合後のモルタルの粘性、可使時間、あるいは強度等を調整することができる。具体的には、特に、グラウトＡがナフタレンスルホン酸系減水剤と共に硫酸ナトリウムおよび／または硫酸カリウムを含有するセメントペーストまたはセメントモルタルであって、グラウトＢが高分子化合物と共にポリカルボン酸系高性能減水剤を含有するセメントペーストまたはセメントモルタルである組合せが好ましい。この組合せは、例えば、混合前の引抜きフロー値が２００mm以上の高い流動性を示す一方、混合後の引抜きフロー値が１２５mm以下の粘性を有するものを得ることができる。
【００２６】
グラウトＡ、Ｂは、初期性状や硬化体の強度発現性に特段の支障を及ぼさない限り、上記成分以外の成分を含有することができる。含有可能な成分としては、例えば、硫酸カルシウムやポゾラン物質（シリカヒューム，フライアツシュ）などの無機物質、これ以外にも例えば膨張、凝結調整、硬化促進、硬化遅延、減水、増粘、保水、消泡、撥水、防水等の性状を付与できるグラウトに使用可能な混和剤、更には金属や高分子や炭素などの材質からなる繊維、顔料、増量材、発泡材、ゼオライト等の粘土鉱物などのグラウトに使用可能な混和材を挙げることができる。
【００２７】
上記グラウトＡと上記グラウトＢの量比（Ａ／Ｂ）は０.８〜１.３の範囲であれば良い。グラウトＡとグラウトＢの混合比率がほぼ等重量であるので、簡単な混合操作によって安定な性状を得るのが容易である。グラウトＡとグラウトＢの混合・混練方法は限定されず、ラインミキサ、連続ミキサ、スネークポンプなどを使用することができる。
【発明の効果】
【００２８】
本発明の充填材は、異なった二種の高流動性グラウトＡ、Ｂを注入箇所まで混合せずに高流動性のまま圧送するので長距離のポンプ圧送性に優れる。また、急結剤を使用しないので十分な可使時間を得ることができる。注入箇所近傍で混合した後はグラウトＡ、Ｂの反応が進み、ペーストないしモルタルの粘性が高くなるので充填箇所周囲への漏れがなく、効率よく充填作業を行うことができ、また充填部分の強度が高い。
【発明を実施するための最良の形態】
【００２９】
以下に本発明の実施例を比較例と共に示す。流動性試験、粘着性試験、圧縮強度試験はそれぞれ次のように行った。
〔流動性試験〕
規格（JIS R 5201）「セメントの物理試験方法１１」に示されるフロー試験に準じてフロー値を測定した。また、このフロー試験においてフローテーブルを振動させずにフロー値を測定し、これを引抜きフロー値として示した。
〔粘着性試験〕
調製したモルタルを、規格（JHS419）に準じて、垂直な基板に厚さ１０mmに塗布し、その付着性によって評価した。○印はダレずに形を保持して基板に付着しているもの、△印は形を保持したが基板からズリ落ちたもの、×印は形を保持せずに基板から流れ落ちたものである。
〔剪断強さ試験〕
ベーン試験機を用い、ロッド先端のベーンを混合後のペーストないしモルタルに挿入して剪断強さを測定した。
〔圧縮強度試験〕
円柱供試体（φ５×１０cm）を用い、規格（JIS A 1108）「コンクリートの圧縮強度試験方法」に準じて行った。
【００３０】
使用材料は、セメントは太平洋セメント社製普通ポルトランドセメント、高炉スラグはディ・シー社製ファインセラメント１０Ａ、ナフタレンスルホン酸系減水剤は花王社製マィティ１００、メチルセルロースは信越化学工業社製９０ＳＨ−２０００、ポリビニールアルコールは信越化学工業社製ＰＡ−０５Ｓ、ポリマー樹脂は旭化成ＲＥ５２４Ｚ、ギ酸カルシウムは関東化学社製鹿１級品、亜硝酸カルシウムは関東化学社製鹿１級品、メラミン系減水剤はピーシーエス社製メルメントＦ１０Ｍ、ポリカルボン酸系減水剤は太平洋マテリアル社製コアフローＮＦ−１００、水ガラスは関東化学社製鹿１級品、骨材は前田建材工業製品山形硅砂６・７号をおのおの使用した。
【００３１】
表１および表２に示す材料と配合量に従って、グラウトＡ、Ｂを調製して各々の流動性（引抜きフロー値）を測定し、また混合後の流動性（フロー値）および粘着性を測定した。さらに混合前と混合後の圧縮強度を測定した。この結果を表１および表２に示した。
【００３２】
表１および表２に示すように、本発明の充填材（実施例１〜６）は何れも混合直後の流動性が高く、かつ充填注入後の粘性が高い。また、混合後の硬化体の圧縮強度は混合しない場合と殆ど変わらず、高い圧縮強度を得ることができる。一方、単独使用型の比較例１および２は、流動性は良いが粘着性が不良であり、比較例３は粘着性は良いが流動性が不良である。混合使用型の比較例４は、流動性は良いが粘着性がやや不良であり、かつ比較例４および５は硬化後の圧縮強度が何れも大幅に低い。
【００３３】
【表１】
2006096650.tif 000002
【００３４】
【表２】
2006096650.tif 000003